(57)【要約】【課題】  耳片に空気が介在するのを抑制して成形機等に再生成形素材を適切に投入でき、成形機等で再生成形素材が浮いて樹脂溶融のタイミングがずれるのを低減できる樹脂フィルムの再生方法及び樹脂フィルムの製造方法を提供する。【解決手段】  連続した結晶性の樹脂フィルムの両側部からそれぞれ除去された帯形の除去耳片２を複数本縒って縒り開始部３をスポット加熱するとともに、このスポット加熱時の温度を結晶性樹脂のガラス転移点以上融点未満の範囲とすることで、細長い紐耳片４を形成し、この紐耳片４を所定の長さに切断して樹脂フィルム製造用の再生成形素材を得る。複数本の除去耳片２を強く縒りながらスポット加熱し、複数本の除去耳片２を急激に圧縮して除去耳片２間の空気を外部に逃がすので、複数本の除去耳片２間に空気が介在するのを防止できる。【選択図】  図１
2019030994.tif 000002
【特許請求の範囲】
【請求項１】
結晶性の樹脂フィルムから取り除かれた除去耳片を用いて再生成形素材を得る樹脂フィルムの再生方法であって、
連続した樹脂フィルムの側部から取り除かれた略帯形の除去耳片を捩じって加熱するとともに、この加熱時の温度をガラス転移点以上融点未満の範囲とすることで紐耳片を形成し、この紐耳片を所定の長さに切断して再生成形素材を製造することを特徴とする樹脂フィルムの再生方法。
【請求項２】
樹脂フィルムの厚さを２０μｍ未満とし、複数本の除去耳片を捩じって加熱する請求項１記載の樹脂フィルムの再生方法。
【請求項３】
除去耳片を延伸してテンションを作用させながら捩じる請求項１又は２記載の樹脂フィルムの再生方法。
【請求項４】
除去耳片の捩じり開始部付近をスポット加熱する請求項１、２、又は３記載の樹脂フィルムの再生方法。
【請求項５】
請求項１ないし４のいずれかに記載した樹脂フィルムの再生方法により得られた再生成形素材を成形機に投入し、この成形機のダイから樹脂フィルムを押し出して冷却ロールと圧接ロールとの間に挟んで冷却し、この冷却した樹脂フィルムの側部を取り除いた後、樹脂フィルムを巻取機に巻き取ることを特徴とする樹脂フィルムの製造方法。
【発明の詳細な説明】
【技術分野】
【０００１】
本発明は、樹脂フィルムの製造時に除去対象として取り除かれた除去耳片を利用して再生成形素材を得る樹脂フィルムの再生方法及び樹脂フィルムの製造方法に関するものである。
【背景技術】
【０００２】
従来、熱可塑性樹脂の結晶性樹脂、例えばスーパーエンジニアリングプラスチックを代表するポリエーテルエーテルケトン（ＰＥＥＫ）樹脂を用いて携帯機器のスピーカの振動板用の樹脂フィルム１を製造する場合には、図３に部分的に示すように、ペレット化されたポリエーテルエーテルケトン樹脂を押出成形機に投入して溶融混練し、この押出成形機のダイスから帯形の薄い樹脂フィルム１を連続的に押し出して冷却ロールと圧接ロールとに挟持させるとともに、樹脂フィルム１を冷却ロールにより冷却した後、所定の長さの樹脂フィルム１を巻取機に巻き取るようにしている。
【０００３】
この際、樹脂フィルム１は、その両側部の厚さが不均一化するので、そのままでは品質に悪影響の生じることがある。そこで、冷却された樹脂フィルム１の両側部は、除去対象の除去耳片２としてそれぞれ切断・除去される（図５参照）。
【０００４】
ところで、ポリエーテルエーテルケトン樹脂は、耐熱性や耐薬品性等にきわめて優れるものの、非常に高価な結晶性樹脂であるので、樹脂フィルム１の製造時に除去耳片２をそのまま除去し、除去耳片２を塵として廃棄処分するのは、コストの削減や再利用の観点から問題がある。そこで、従来においては、樹脂フィルム１の製造時に除去された除去耳片２を回収して大型の混練機や成形機で溶融することにより、再生ペレットを製造し、この再生ペレットにより樹脂フィルム１を製造する方法が提案され、実施されている（例えば、特許文献１、２参照）。
【０００５】
しかしながら、この方法の場合、再生ペレットを得ることはできるが、再生ペレットの製造工程が複雑化・煩雑化し、しかも、コストの増大を招くという問題が新たに生じることとなる。この点に鑑み、従来においては、樹脂フィルム１の製造時に切断・除去された複数本の除去耳片２を縒り合わせて紐材を形成し、この紐材を延伸して圧縮紐材とし、その後、この圧縮紐材を所定の長さに切断して再生ペレットを得る方法が提案されている（特許文献３、４参照）。
【先行技術文献】
【特許文献】
【０００６】
【特許文献１】特開２０１２‐０８１６０５号公報
【特許文献２】特開２０１１‐２０４１３号公報
【特許文献３】特開２００６‐０２１５１９号公報
【特許文献４】特開２０１３‐０９１１８７号公報
【発明の概要】
【発明が解決しようとする課題】
【０００７】
しかしながら、圧縮紐材を所定の長さに切断して再生ペレットを得る方法の場合、比較的簡易に再生ペレットを得ることができるものの、複数本の除去耳片２を単に縒り合わせるだけなので、縒り合わせ時に複数本の除去耳片２間に空気が介在し、押出成形機に再生ペレットを適切に投入することができないおそれがある。また、再生ペレットが空気を含み、かさ比重が軽く低いので、例え押出成形機に再生ペレットを投入しても、押出成形機の内部で再生ペレットが浮き、その結果、樹脂溶融のタイミングがずれ、樹脂フィルム１の製造に重大な支障を来すという大きな問題が新たに生じることとなる。
【０００８】
本発明は上記に鑑みなされたもので、耳片に空気が介在するのを抑制して成形機等に再生成形素材を適切に投入することができ、成形機等で再生成形素材が浮いて樹脂溶融のタイミングがずれるのを低減することのできる樹脂フィルムの再生方法及び樹脂フィルムの製造方法を提供することを目的としている。
【課題を解決するための手段】
【０００９】
本発明においては上記課題を解決するため、結晶性の樹脂フィルムから取り除かれた除去耳片を用いて再生成形素材を得る樹脂フィルムの再生方法であって、
連続した樹脂フィルムの側部から取り除かれた略帯形の除去耳片を捩じって加熱するとともに、この加熱時の温度をガラス転移点以上融点未満の範囲とすることで紐耳片を形成し、この紐耳片を所定の長さに切断して再生成形素材を製造することを特徴としている。
【００１０】
なお、結晶性の樹脂フィルムを、エンジニアリングプラスチック製の樹脂フィルムとすることができる。
また、結晶性の樹脂フィルムを、ポリエーテルエーテルケトン樹脂製又はポリエチレンテレフタレート樹脂製の樹脂フィルムとすることができる。
また、樹脂フィルムの厚さを２０μｍ未満とし、複数本の除去耳片を捩じって加熱することができる。
また、除去耳片を延伸してテンションを作用させながら捩じることが可能である。
また、除去耳片の捩じり開始部付近をスポット加熱することが可能である。
【００１１】
また、本発明においては上記課題を解決するため、請求項１ないし４のいずれかに記載した樹脂フィルムの再生方法により得られた再生成形素材を成形機に投入し、この成形機のダイから樹脂フィルムを押し出して冷却ロールと圧接ロールとの間に挟んで冷却し、この冷却した樹脂フィルムの側部を取り除いた後、樹脂フィルムを巻取機に巻き取ることを特徴としている。
【００１２】
ここで、特許請求の範囲における樹脂フィルムの側部には、一側部や他側部の他、両側部が含まれる。また、除去耳片は、一本でも良いし、複数本でも良い。この除去耳片の捩じりという用語には、少なくとも捩じり、綯う、縒り、撚り、編みが含まれる。除去耳片が複数本の場合、各除去耳片を縒った後、複数本の除去耳片を逆方向に縒っても良いし、複数本の除去耳片をまとめて縒っても良い。また、複数本の除去耳片を絡ませながら編んでも良い。
【００１３】
除去耳片の加熱時の温度は、捩じった除去耳片の結晶性樹脂のガラス転移点以上融点未満の範囲とされる。除去耳片の捩じり開始部付近には、捩じり開始部とその近傍が含まれる。また、成形機には、少なくとも各種の押出成形機や溶融押出成形機等が含まれる。再生成形素材を成形機に投入する際、新規の結晶性樹脂含有の成形材料を成形機に併せて投入しても良い。
【００１４】
本発明によれば、結晶性の樹脂フィルムから取り除かれた除去耳片を利用して再生成形素材を得る場合には、樹脂フィルムの側部から取り除かれた略帯形の除去耳片を用意し、この除去耳片を捩じるとともに、捩じり開始部やその近傍等を加熱して除去耳片を収縮させることにより、紐耳片を形成する。紐耳片を形成したら、この紐耳片を所定の長さに分割すれば、成形用の再生成形素材を得ることができる。
【発明の効果】
【００１５】
本発明によれば、耳片に空気が介在するのを抑制し、成形機等に再生成形素材を適切に投入することができるという効果がある。また、再生成形素材のかさ比重を高くすることにより、成形機等で再生成形素材が浮いて樹脂溶融のタイミングがずれるのを低減することができるという効果がある。また、非晶性ではなく、結晶性の樹脂フィルムから除去された除去耳片を対象とするので、加熱時の温度管理が容易となる。
【００１６】
請求項２記載の発明によれば、樹脂フィルムの厚さが２０μｍ未満なので、粉砕が困難な除去耳片を用いて再生成形素材を得ることができる。また、複数本の除去耳片を捩じって加熱するので、再生成形素材のかさ比重を重く高くし、混練機や成形機等に適切に投入することができる。
請求項３記載の発明によれば、除去耳片を延伸してテンションを作用させながら捩じるので、紐耳片の幅を略一定としたり、再生成形素材のかさ比重を重く高くすることが可能となる。
【００１７】
請求項４記載の発明によれば、除去耳片の捩じり開始部付近をスポット加熱し、捩じり始めの除去耳片の両面をポイント加熱するので、除去耳片を急速に収縮させることが可能となる。また、空気が介在しやすい捩じり部付近から空気を外部に逃がし、紐耳片中に空気が介在するのを防ぐことが可能となる。
【００１８】
請求項５記載の発明によれば、塵として廃棄処分される除去耳片を有効利用し、結晶性の樹脂フィルムを安価に製造することができる。また、溶融押出成形法を採用して樹脂フィルムを製造することができるので、樹脂フィルムの厚さ精度、生産性、及びハンドリング性を向上させ、しかも、設備の簡略化を図ることができる。
【図面の簡単な説明】
【００１９】
【図１】本発明に係る樹脂フィルムの再生方法の実施形態における複数本の除去耳片を縒り、この複数本の除去耳片の縒り開始部をスポット加熱して紐耳片を形成する状態を模式的に示す説明図である。
【図２】本発明に係る樹脂フィルムの再生方法の実施形態における紐耳片をカッタで所定の長さに切断する状態を模式的に示す説明図である。
【図３】本発明に係る樹脂フィルムの製造方法の実施形態を模式的に示す全体説明図である。
【図４】本発明に係る樹脂フィルムの再生方法の第２の実施形態における複数本の除去耳片を縒り、この複数本の除去耳片の縒り開始部をスポット加熱して紐耳片を形成する状態を模式的に示す説明図である。
【図５】押出成形された樹脂フィルムを示す平面説明図である。
【発明を実施するための形態】
【００２０】
以下、図面を参照して本発明の好ましい実施の形態を説明すると、本実施形態における樹脂フィルムの再生方法は、図１、図２、図５に示すように、結晶性の樹脂フィルム１の側部から除去された除去耳片２を複数本縒って加熱するとともに、この加熱時の温度を結晶性樹脂のガラス転移点以上融点未満の範囲とすることで、細長い紐状の紐耳片４を形成し、この紐耳片４を所定の長さに切断して樹脂フィルム１製造用の再生成形素材７を得るようにしている。
【００２１】
結晶性の樹脂フィルム１は、少なくとも強度や剛性等に優れるポリエーテルエーテルケトン（ＰＥＥＫ）樹脂、ポリフェニレンスルフィド（ＰＰＳ）樹脂、ポリブチレンテレフタレート（ＰＢＴ）樹脂、ポリアミド（ＰＡ）樹脂、ポリエチレンテレフタレート（ＰＥＴ）樹脂、ポリプロピレン（ＰＰ）樹脂、ポリアセタール（ＰＯＭ）樹脂、ポリエチレン（ＰＥ）樹脂、芳香族ポリイミド（ＰＩ）樹脂、液晶ポリマー（ＬＣＰ）製の連続した長い薄膜フィルムからなる。
【００２２】
樹脂フィルム１の厚さとしては、１μｍ以上２０μｍ未満、好ましくは１μｍ以上１５μｍ未満、より好ましくは１μｍ以上１２μｍ未満、さらに好ましくは１μｍ以上１０μｍ未満が良い。これは、樹脂フィルム１の厚さが２０μｍを越える場合には、除去耳片２を粉砕して再生ペレットを容易に得ることができるので、複数本の除去耳片２を縒って加熱し、再生成形素材７を得る必要性に乏しいからである。
【００２３】
なお、結晶性樹脂は、大きい収縮率、高い剛性・硬度を有し、しかも、アクリル樹脂やポリカーボネート樹脂等の非晶性樹脂と異なり、特定の融点（Ｔｍ）を有するので、紐耳片４を形成する際の温度管理が実に容易となる。
【００２４】
複数本の除去耳片２は、樹脂フィルム１の製造時に樹脂フィルム１の両側部が除去対象としてそれぞれ細長い帯形（略テープ形でもある）に切断・除去されることで形成される。この複数本の除去耳片２は、幅や長さの異同を特に問うものではない。除去耳片２の本数は、特に限定されるものではないが、再生成形素材７のかさ比重を重く高くし、しかも、取扱いの便宜を図る観点から、２本以上６本以下、好ましくは２本以上５本以下、より好ましくは２本以上４本以下が良い。各除去耳片２の幅は、特に限定されるものではないが、例えば１０ｍｍ以上１００ｍｍ以下とされる。
【００２５】
上記において、樹脂フィルム１から除去された除去耳片２を利用して樹脂フィルム１製造用の再生成形素材７を得る場合には、先ず、樹脂フィルム１の両側部から除去された帯形の薄い除去耳片２を回収して複数本用意し、この細長い複数本の除去耳片２を上方の上流から下方の下流に一定速度で繰り出し供給しながら絡めて強く縒るとともに、複数本の除去耳片２が重なり始めた縒り開始部３を熱風噴射で加熱して複数本の除去耳片２を急激に収縮させることにより、複数本の除去耳片２が密接した細長い一本の紐耳片４を形成する（図１参照）。
【００２６】
これらの作業は手作業でも良いが、専用の装置を用いて自動的に実施することもできる。自動化を図る場合、例えば複数の繰出しローラから除去耳片２をそれぞれ繰り出して複数本の除去耳片２を複数の引出しローラ間に挟持させ、複数の繰出しローラからそれぞれ繰り出された複数本の除去耳片２を複数の集束ローラ間に挟持させるとともに、複数本の除去耳片２に圧縮ローラを摺接させて縒ることにより、φ５ｍｍ、１０ｍｍ、２０ｍｍ等の紐耳片４を形成することができる。
【００２７】
上記作業の際、紐耳片４の径を略一定とし、再生成形素材７のかさ比重を重く高くする観点から、複数本の除去耳片２を上下方向に延伸させ、複数本の除去耳片２に繰り出し供給方向のテンションを均一に作用させることが好ましい。また、複数本の除去耳片２の縒り方は、Ｚ縒り、Ｓ縒り、普通縒り、ラング縒り、ツイスト撚り等があるが、特に限定されるものではない。例えば、除去耳片２が二本の場合には、二本の除去耳片をツイスト撚りして紐耳片４を形成することができ、除去耳片２が三本の場合には、三本の除去耳片を三つ編みして紐耳片４を形成することができる。
【００２８】
複数本の除去耳片２の縒り開始部３を加熱してかさ比重を重く高くする場合には、単なる加熱ではなく、例えば１０ｍｍ範囲でスポット加熱することが好ましい。このスポット加熱時の温度は、縒り開始部３の周面（表面）から水平外方向に５ｍｍ前後離れた箇所で測定した場合、結晶性樹脂のガラス転移点（Ｔｇ）以上融点（Ｔｍ）未満の範囲が良い。これは、ガラス転移点未満の場合には、除去耳片２の物性変化や熱収縮が期待できないからである。これに対し、融点を越える場合には、除去耳片２が溶融して著しく熱劣化し、紐耳片４の形成が困難になるからである。
【００２９】
スポット加熱は、例えば除去耳片２がポリエーテルエーテルケトン樹脂製の場合、１４３℃以上３４３℃未満、好ましくは１４４℃以上３００℃未満、より好ましくは１４５℃以上２００℃未満の温度範囲で実施することができる。除去耳片２がポリエチレンテレフタレート樹脂製の場合には、６９℃以上２６０℃未満、好ましくは１４４℃以上２００℃未満、より好ましくは１４５℃以上１８０℃未満の温度範囲で実施することが可能である。
【００３０】
スポット加熱の範囲は、除去耳片２の熱履歴による劣化を防止するため、５ｍｍ以上２０ｍｍ以下、好ましくは７ｍｍ以上１５ｍｍ以下、より好ましくは１０ｍｍ前後が最適である。このスポット加熱には、加熱手段である複数のホットガン５、ドライヤ、ヒータ等を適宜使用することができる。
【００３１】
細長い紐耳片４を形成したら、この紐耳片４をカッタ６や鋏等で所定の長さに切断（図２参照）すれば、再生ペレットに類似した樹脂フィルム１製造用の再生成形素材７を製造することができる。この切断作業は手作業でも良いが、上記同様、専用の装置を用いて自動的に実施することもできる。自動化を図る場合、細長い紐耳片４を、下方に向かうに従い徐々に傾斜しながら縮径となる中空逆円錐形の縦長供給路に挿通して紐耳片４の絞小化を図った後、所定の長さに切断することができる。
【００３２】
紐耳片４は、溶融押出成形機１０に再生成形素材７を円滑に投入することができるよう、好ましくは再生成形素材７が新規の結晶性樹脂ペレットと略同様の長さ（例えば８ｍｍ、１０ｍｍ、１２ｍｍ、２０ｍｍ等）となるよう切断される。カッタ６が切断手段として使用される場合、カッタ６は、水平方向に回転可能、あるいは紐耳片４に対して水平に往復動可能に配設されることが好ましい。
【００３３】
次に、製造した再生成形素材７を用いて結晶性の樹脂フィルム１を新たに製造する場合には、図３に示すように、再生成形素材７を新規の結晶性樹脂と共に成形材料として溶融押出成形機１０に投入して溶融混練し、この溶融押出成形機１０のＴダイス１３から帯形の薄い樹脂フィルム１を連続的に押し出して冷却ロール１６と一対の圧接ロール１７との間に挟持させて冷却し、冷却した樹脂フィルム１の両側部をそれぞれ除去した後、樹脂フィルム１を巻取機１８に巻き取るようにしている。
【００３４】
溶融押出成形機１０は、例えば単軸押出成形機や二軸押出成形機等からなり、投入された再生成形素材７等を溶融混練するよう機能する。この溶融押出成形機１０の上部後方には、成形材料用の原料投入口１１が設置され、この原料投入口１１には、ヘリウムガス、ネオンガス、アルゴンガス、クリプトンガス、窒素ガス、二酸化炭素ガス等の不活性ガスを必要に応じて供給する不活性ガス供給管１２が接続されており、この不活性ガス供給管１２による不活性ガスの流入で成形材料の酸化劣化や酸素架橋が有効に防止される。
【００３５】
溶融押出成形機１０の先端部にはＴダイス１３が連結管１４を介して装着され、このＴダイス１３が薄い帯形の樹脂フィルム１を連続的に下方に押し出すよう機能する。このＴダイス１３の上流には、連結管１４に装着されたギアポンプ１５が位置し、このギアポンプ１５が成形材料を一定速度で、かつ高精度にＴダイス１３に移送する。
【００３６】
冷却ロール１６と一対の圧接ロール１７とは、Ｔダイス１３の下方にそれぞれ回転可能に軸支され、冷却ロール１６が一対の圧接ロール１７に挟持される関係に配設されており、樹脂フィルム１に摺接してこれを冷却ロール１６に圧接する。冷却ロール１６としては、例えば圧接ロール１７よりも拡径の金属ロール等が使用される。
【００３７】
各圧接ロール１７は、平滑性に優れる樹脂フィルム１を成形する場合には、表面が金属の金属弾性ロールが使用される。また、各圧接ロール１７の周面には、樹脂フィルム１と冷却ロール１６との密着性を向上させたい場合には、樹脂フィルム１に弾接する弾性層が必要に応じて覆着され、この弾性層には、シリカやアルミナ等の無機化合物が選択的に添加される。弾性層の材料としては、少なくとも天然ゴム、イソプレンゴム、ブタジエンゴム、ノルボルネンゴム、アクリロニトリルブタジエンゴム、ニトリルゴム、ウレタンゴム、シリコーンゴム、フッ素ゴム等が採用される。これらの中では、耐熱性に優れるシリコーンゴムやフッ素ゴムの採用が好ましい。
【００３８】
一対の圧接ロール１７の下流には、樹脂フィルム１を回転可能な巻取ロール１９に巻き取る巻取機１８が設置され、一対の圧接ロール１７と巻取機１８との間には、樹脂フィルム１の両側部を不要な除去耳片２として切断・除去する複数のスリット刃２０がそれぞれ昇降可能に配置されており、この複数のスリット刃２０と巻取機１８との間には、樹脂フィルム１にテンションを作用させて円滑に巻き取るための回転可能なテンションロール２１が必要数軸支される。
【００３９】
上記において、結晶性の樹脂フィルム１を新たに製造する場合には図３に示すように、再生成形素材７と新規の結晶性樹脂とを混合して成形材料を調製した後、溶融押出成形機１０の原料投入口１１に、成形材料を同図に矢印で示す不活性ガスを供給しながら投入し、溶融押出成形機１０により成形材料を加熱・加圧状態で溶融混練し、Ｔダイス１３から帯形の薄い樹脂フィルム１を連続的に押し出す。この際、成形材料の溶融混練前における含水率は、５０００ｐｐｍ以下、好ましくは２０００ｐｐｍ以下、より好ましくは２５０〜２０００ｐｐｍ以下に調整される。これは、含水率が５０００ｐｐｍを越える場合には、成形材料が発泡するおそれがあるからである。
【００４０】
樹脂フィルム１を押し出したら、冷却ロール１６、一対の圧接ロール１７、テンションロール２１、及び巻取機１８の巻取ロール１９に順次巻架するとともに、樹脂フィルム１を冷却ロール１６により冷却し、樹脂フィルム１の両側部を帯形の除去耳片２としてスリット刃２０でそれぞれ切断・除去した後、巻取機１８の巻取ロール１９に順次巻き取れば、再生成形素材７含有の成形材料により、スピーカの振動板用やフィルムキャパシタ用の高価な樹脂フィルム１を安価に製造することができる。切断・除去した各除去耳片２は、厚さが２０μｍ未満の場合には、必要に応じ、再生成形素材７を製造するため、再利用される。
【００４１】
上記によれば、複数本の除去耳片２を強く縒りながら加熱し、複数本の除去耳片２を急激に圧縮して除去耳片２間の空気を外部に排気するので、複数本の除去耳片２間に空気が介在するのを有効に防止することができる。したがって、後に樹脂フィルム１を製造する際、溶融押出成形機１０に再生成形素材７を適切に投入することができる。また、再生成形素材７のかさ比重が重く高いので、溶融押出成形機１０に再生成形素材７を投入しても、溶融押出成形機１０の内部で再生成形素材７の浮くことがない。したがって、樹脂溶融のタイミングがずれ、樹脂フィルム１の製造に重大な支障を来すのを有効に防止することが可能となる。
【００４２】
また、複数本の除去耳片２の縒り終了部を単に加熱するのではなく、複数本の除去耳片２の縒り開始部３をスポット加熱し、重なり絡み始めた各除去耳片２の内外両面をポイント加熱するので、複数本の除去耳片２を急速に収縮させ、縮径化して一体化することが可能となる。さらに、樹脂フィルム１が非晶性の場合には、非晶性樹脂が明確な溶融境界を有しないので、ガラス転移点以上融点未満の温度範囲の設定が現実的には容易ではないが、結晶性の樹脂フィルム１から除去された除去耳片２を再生成形素材７の対象とするので、スポット加熱時の温度管理が実に容易となる。したがって、再生成形素材７製造の自動化や量産化に大いに資することができる。
【００４３】
次に、図４は本発明の第２の実施形態を示すもので、この場合には、複数本の除去耳片２を水平横方向の上流から下流に一定速度で繰り出し供給しながら絡めて強く縒るとともに、複数本の除去耳片２が重なり始めた縒り開始部３をスポット加熱して複数本の除去耳片２を急速に熱収縮させることにより、複数本の除去耳片２が密接した細長い紐耳片４を形成するようにしている。その他の部分については、上記実施形態と同様であるので説明を省略する。
【００４４】
本実施形態においても上記実施形態と同様の作用効果が期待でき、しかも、複数本の除去耳片２を上方から下方に一定速度で繰り出し供給できない場合にも、細長い紐耳片４を形成することができるのは明らかである。
【００４５】
なお、上記実施形態では樹脂フィルム１用の再生成形素材７を製造したが、何らこれに限定されるものではない。例えば、医療品用、自動車用、液晶製造装置用、半導体製造装置用の再生成形素材７でも良い。また、溶融押出成形機１０の原料投入口１１に投入する成形材料には、再生成形素材７の他、必要に応じ、着色剤（酸化チタン、カーボンブラック等）、酸化防止剤（ヒンダードフェノール系、ヒンダードアミン系、チオ系、リン系等）、帯電防止剤、難燃剤（酸化アンチモン、金属水酸化物等）、可塑剤、離型剤、滑剤（シリコーン系、フッ素系等）、無機系フィラー、有機系フィラー、無機系繊維、有機系繊維等の添加剤を添加しても良い。また、冷却ロール１６の周面に微細な凹凸を形成し、樹脂フィルム１の成形時に微細な凹凸を同時に形成して摩擦係数を低下させるようにしても良い。
【産業上の利用可能性】
【００４６】
本発明に係る樹脂フィルムの再生方法及び樹脂フィルムの製造方法は、携帯機器、情報機器、音響機器、精密部品、電子部品等に用いられる樹脂フィルムの製造分野で使用される。
【符号の説明】
【００４７】
１        樹脂フィルム
２        除去耳片
３        縒り開始部（捩じり開始部）
４        紐耳片
５        ホットガン
６        カッタ
７        再生成形素材
１０      溶融押出成形機（成形機）
１３      Ｔダイス（ダイ）
１６      冷却ロール
１７      圧接ロール
１８      巻取機
２０      スリット刃
【図１】
2019030994.tif 000003
【図２】
2019030994.tif 000004
【図３】
2019030994.tif 000005
【図４】
2019030994.tif 000006
【図５】
2019030994.tif 000007